【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
ポリマーブレンドであって：
（ｉ）少なくとも１つのエチレン／α−オレフィン共重合体がブロック共重合体であって：
（ａ）１．７〜３．５のＭｗ／Ｍｎと、少なくとも１つの融点Ｔｍ（℃）と、密度ｄ（グラム／立方センチメートル）とを有し、ここでＴｍおよびｄの数値は関係：
Ｔｍ＞−２００２．９＋４５３８．５（ｄ）−２４２２．２（ｄ）２
に相当する、
（ｂ）１．７〜３．５のＭｗ／Ｍｎを有し、融解熱ΔＨ（Ｊ／ｇ）と、最大ＤＳＣピークと最大ＣＲＹＳＴＡＦピークとの温度差として定義されるデルタ量ΔＴ（℃）とによって特徴付けられ、ΔＴおよびΔＨとの数値は、以下の関係：
ΔＨがゼロより大きく、１３０Ｊ／ｇまでである場合、ΔＴ＞−０．１２９９（ΔＨ）＋６２．８１、
ΔＨが１３０Ｊ／ｇより大きい場合、ΔＴ≧４８℃
を有し、
ここでＣＲＹＳＴＡＦピークは、累積ポリマーのうちの少なくとも５％を用いて決定され、そしてこのポリマーの５パーセント未満が特定可能なＣＲＹＳＴＡＦピークを有するならば、ＣＲＹＳＴＡＦ温度は３０℃である；または
（ｃ）そのエチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（グラム／立方センチメートル）を有し、このＲｅおよびｄの数値は、エチレン／α−オレフィン共重合体が実質的に架橋相を有さない場合、以下の関係：
Ｒｅ＞１４８１−１６２９（ｄ）
を満たす；または
（ｄ）ＴＲＥＦを使用して分画される場合、４０℃と１３０℃との間で溶離する分子画分を有し、この画分が、同じ温度の間で溶離する比較対象となるランダムエチレン共重合体画分のコモノマーのモル含量よりも少なくとも５パーセント高いコモノマーモル含量を有することを特徴とし、前記比較対象となるランダムエチレン共重合体は、同じコモノマー（単数または複数）を有し、エチレン／α−オレフィン共重合体のものから１０パーセント以内のメルトインデックス、密度およびコモノマーのモル含量（ポリマー全体に基づく）を有する；または
（ｅ）２５℃における貯蔵弾性率Ｇ’（２５℃）と、１００℃における貯蔵弾性率Ｇ’（１００℃）によって特徴付けられ、ここでＧ’（２５℃） 対 Ｇ’（１００℃）の比は、１：１〜１０：１である；
エチレン／α−オレフィン共重合体と；
（ｉｉ）少なくとも６センチニュートン（ｃＮ）の溶融強度を有する少なくとも１つのポリオレフィンと；
を含むポリマーブレンド。
【請求項２】
エチレン／α−オレフィン共重合体が、少なくとも１つの融点Ｔｍ（℃）における１．７〜３．５のＭｗ／Ｍｎと、密度ｄ（グラム／立方センチメートル）とを有し、ここでＴｍおよびｄの数値は関係：
Ｔｍ≧８５８．９１−１８２５．３（ｄ）＋１１１２．８（ｄ）２
に相当する、請求項１に記載のポリマーブレンド。
【請求項３】
エチレン／α−オレフィン共重合体が１．７〜３．５のＭｗ／Ｍｎを有し、融解熱ΔＨ（Ｊ／ｇ）と、最大ＤＳＣピークと最大ＣＲＹＳＴＡＦピークとの温度差として定義されるデルタ量ΔＴ（℃）とによって特徴付けられ、ΔＴおよびΔＨとの数値は、以下の関係：
ΔＨがゼロより大きく、１３０Ｊ／ｇまでである場合、ΔＴ＞−０．１２９９（ΔＨ）＋６２．８１、
ΔＨが１３０Ｊ／ｇより大きい場合、ΔＴ≧４８℃
を有し、
ここでＣＲＹＳＴＡＦピークは、累積ポリマーのうちの少なくとも５％を用いて決定され、そしてこのポリマーの５パーセント未満が特定可能なＣＲＹＳＴＡＦピークを有するならば、ＣＲＹＳＴＡＦ温度が３０℃である、請求項１に記載のポリマーブレンド。
【請求項４】
エチレン／α−オレフィン共重合体がエチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（グラム／立方センチメートル）を有し、このＲｅおよびｄの数値は、エチレン／α−オレフィン共重合体が実質的に架橋相を有さない場合、以下の関係：
Ｒｅ＞１４８１−１６２９（ｄ）
を満たす、請求項１に記載のポリマーブレンド。
【請求項５】
Ｒｅおよびｄの数値が以下の関係：
Ｒｅ＞１４９１−１６２９（ｄ）
を満たす、請求項４に記載のポリマーブレンド。
【請求項６】
Ｒｅおよびｄの数値が以下の関係：
Ｒｅ＞１５０１−１６２９（ｄ）
を満たす、請求項４に記載のポリマーブレンド。
【請求項７】
Ｒｅおよびｄの数値が以下の関係：
Ｒｅ＞１５１１−１６２９（ｄ）
を満たす、請求項４に記載のポリマーブレンド。
【請求項８】
エチレン／α−オレフィン共重合体がＴＲＥＦを使用して分画される場合に４０℃と１３０℃との間で溶離する分子画分を有し、この画分が、同じ温度の間で溶離する比較対象となるランダムエチレン共重合体画分のコモノマーのモル含量よりも少なくとも５パーセント高いコモノマーのモル含量を有することを特徴とし、前記比較対象となるランダムエチレン共重合体が、同じコモノマー（単数または複数）を有し、エチレン／α−オレフィン共重合体のものから１０パーセント以内のメルトインデックス、密度およびコモノマーのモル含量（ポリマー全体に基づく）を有する、請求項１に記載のポリマーブレンド。
【請求項９】
エチレン／α−オレフィン共重合体が、２５℃における貯蔵弾性率Ｇ’（２５℃）と、１００℃における貯蔵弾性率Ｇ’（１００℃）によって特徴付けられ、ここでＧ’（２５℃） 対 Ｇ’（１００℃）の比が、１：１〜１０：１である、請求項１に記載のポリマーブレンド。
【請求項１０】
α−オレフィンが、スチレン、プロピレン、１−ブテン、１−ヘキセン、１−オクテン、4−メチル−１−ペンテン、ノルボルネン、１−デセン、１，５−ヘキサジエン、またはそれらの組み合わせである、請求項１に記載のポリマーブレンド。
【請求項１１】
エチレン／α−オレフィン共重合体が組成物全体の５重量％〜９５重量％の範囲で存在する、請求項１に記載のポリマーブレンド。
【請求項１２】
ポリオレフィンがホモポリマーである、請求項１に記載のポリマーブレンド。
【請求項１３】
ポリオレフィンがポリプロピレンである、請求項１に記載のポリマーブレンド。
【請求項１４】
ポリオレフィンがポリエチレンである、請求項１に記載のポリマーブレンド。
【請求項１５】
ポリオレフィンが高密度ポリエチレンである、請求項１に記載のポリマーブレンド。
【請求項１６】
ポリエチレンが組成物全体の５重量％〜９５重量％の範囲で存在する、請求項１５に記載のポリマーブレンド。
【請求項１７】
ポリエチレンが組成物全体の１０重量％〜５０重量％の範囲で存在する、請求項１５に記載のポリマーブレンド。
【請求項１８】
ポリエチレンが組成物全体の１０重量％〜３０重量％の範囲で存在する、請求項１５に記載のポリマーブレンド。
【請求項１９】
ポリエチレンが実質的直鎖均質エチレン／α−オレフィン共重合体である、請求項１５に記載のポリマーブレンド。
【請求項２０】
ポリエチレンが直鎖均質エチレン／α−オレフィン共重合体である、請求項１５に記載のポリマーブレンド。
【請求項２１】
ポリオレフィンが、低密度ポリエチレン（ＬＤＰＥ）、不均一分枝エチレン／α−オレフィン共重合体、超低密度ポリエチレン（ＵＬＤＰＥ））、実質的直鎖エチレンポリマー（ＳＬＥＰ）、および均一分枝エチレンポリマーから選択される、請求項１４に記載のポリマーブレンド。
【請求項２２】
ポリオレフィンが低密度ポリプロピレンおよび高密度ポリプロピレンから選択される、請求項１４に記載のポリマーブレンド。
【請求項２３】
請求項１に記載のポリマーブレンドから作成された異形材。
【請求項２４】
請求項１に記載のポリマーブレンドから作成されたガスケット。
【請求項２５】
ガスケットが異形押出によって作製される、請求項２４に記載のガスケット。
【請求項２６】
ガスケットが射出押出によって作製される、請求項２４に記載のガスケット。